본 발명 에 관한 취성 파괴 전파 정지 특성 과 대입 열 용접 열 영향 부 인성 이 우수 한 두꺼운 고강 도 강판 은 , 상술 한 바 와 같 은 , ( 1 ) 큰 판 두께 에서 의 높 은 강도 , ( 2 ) 양호 한 취성 파괴 전파 정지 특성 , ( 3 ) 양호 한 대입 열 용접 HAZ 인성 , 및 ( 4 ) 낮 은 제조 비용 등 의 요구 를 만족 하 므로 , 질량 % 로 , C : 0 . 05 내지 0 . 12 %, Si : 0 . 3 % 이하 , Mn : 1 내지 2 %, P : 0 . 015 % 이하 , S : 0 . 005 % 이하 , B : 0 . 0003 내지 0 . 003 %, V : 0 . 01 내지 0 . 15 %, Al : 0 . 001 내지 0 . 1 %, Ti : 0 . 005 내지 0 . 02 %, N : 0 . 002 내지 0 . 01 %, 및 O : 0 . 004 % 이하 를 함유 하 고 , 잔 량부 로서 철 및 불가피 적 불순물 을 포함 하 고 , 강 탈산 원소 에 의한 탈산 후 에 잔존 하 고 약 탈산 원소 인 Ti 에 의해 탈산 될 수 있 는 잔존 산소량 을 , 하 기 식 5 로 나타내 어 지 는 양 으로 하 였을 때 , 하 기 식 6 으로 나타내 어 지 는 , 변태 전 의 오스테나이트 소지 에 고용 하 는 B 량 { 유효 B 량 : Bef ( %)} 의 산출 값 이 0 % 이하 이 고 , 또한 하 기 식 7 로 나타내 어 지 는 탄소 당량 Ceq 가 0 . 32 내지 0 . 42 % 의 범위 를 충족 시키 고 , 판 두께 가 50 내지 80 ㎜ 이 며 , 항복 강도 가 390 내지 460 ㎫ 급 이 며 , 인장 강도 가 510 내지 570 ㎫ 급 이 고 , 취성 파괴 전파 정지 특성 Kca 가 6000 N / ㎜ 1 . 5 가 되 는 온도 Tkca = 6000 이 - 10 ℃ 이하 이 며 , 용접 입 열량 이 20 kJ / ㎜ 이상 의 대입 열 용접부 의 HAZ 인성 의 지표 인 샤르 피 충격 흡수 에너지 vE ( - 20 ℃) 가 47 J 이상 으로 되 어 있 다 .